(57)【要約】  本出願は、化学式１のジアザポルフィリン系化合物を含み、３８０ｎｍ〜４５０ｎｍの範囲内で吸収を有し、５６０ｎｍ〜６００ｎｍの範囲内で主吸収ピークを有し、前記主吸収ピークの半値幅が３０ｎｍ以下である、ブルーライトカットフィルムに関する。
2021510844.tif 000002
【特許請求の範囲】
【請求項１】
下記化学式１のジアザポルフィリン系化合物を含み、
３８０ｎｍ〜４５０ｎｍの範囲内で吸収を有し、
５６０ｎｍ〜６００ｎｍの範囲内で主吸収ピークを有し、
前記主吸収ピークの半値幅が３０ｎｍ以下である、ブルーライトカットフィルム。
［化学式１］
【化１】
2021510844.tif 000018
（前記化学式１中、
Ｒ１〜Ｒ１４は、互いに同一でも異なっていてもよく、それぞれ独立して、水素；ハロゲン基；ニトロ基；シアノ基；アミノ基；カルボキシル基；ヒドロキシル基；置換されているかまたは置換されていないアリール基；置換されているかまたは置換されていないヘテロアリール基；置換されているかまたは置換されていないアルキル基；または置換されているかまたは置換されていないアルコキシ基であり、
Ｍは、Ｃｕ；Ｎｉ；Ｐｄ；Ｍｎ；ＶＯ；またはＰｂである。）
【請求項２】
前記ジアザポルフィリン系化合物は、３８０ｎｍ〜４５０ｎｍの範囲内で吸収を有し、
５６０ｎｍ〜６００ｎｍの領域で主吸収ピークを有し、
前記主吸収ピークの半値幅が２５ｎｍ以下である、請求項１に記載のブルーライトカットフィルム。
【請求項３】
前記化学式１が、下記化学式１−１で表される、請求項１または２に記載のブルーライトカットフィルム。
［化学式１−１］
【化２】
2021510844.tif 000019
（前記化学式１−１中、
各置換基の定義は、前記化学式１における定義のとおりである。）
【請求項４】
互いに異なる前記化学式１のジアザポルフィリン系化合物を２種以上含む、請求項１に記載のブルーライトカットフィルム。
【請求項５】
テトラアザポルフィリン、シアニン、およびスクアレン系の染料からなる群から選択される少なくとも１つの染料をさらに含む、請求項１〜４の何れか一項に記載のブルーライトカットフィルム。
【請求項６】
前記テトラアザポルフィリン、シアニン、およびスクアレン系の染料からなる群から選択される少なくとも１つの染料の含量は、前記ジアザポルフィリン系化合物１００重量部に対して０．００５重量部〜４重量部である、請求項５に記載のブルーライトカットフィルム。
【請求項７】
ベンゾトリアゾール、トリス−レゾルシノール−トリアジン、ヒドロキシ−ベンゾトリアゾール、およびヒドロキシフェニル−ベンゾトリアゾール系の染料からなる群から選択される少なくとも１つの染料をさらに含む、請求項１〜６の何れか一項に記載のブルーライトカットフィルム。
【請求項８】
前記ベンゾトリアゾール、トリス−レゾルシノール−トリアジン、ヒドロキシ−ベンゾトリアゾール、およびヒドロキシフェニル−ベンゾトリアゾール系の染料からなる群から選択される少なくとも１つの染料の含量は、前記ジアザポルフィリン系化合物１００重量部に対して０．００１重量部〜４重量部である、請求項７に記載のブルーライトカットフィルム。
【請求項９】
粘着剤をさらに含み、
前記ブルーライトカットフィルムの厚さが１５μｍ〜２５μｍである、請求項１〜８の何れか一項に記載のブルーライトカットフィルム。
【請求項１０】
高分子樹脂をさらに含み、
前記ブルーライトカットフィルムの厚さが１μｍ〜５０μｍである、請求項１〜８の何れか一項に記載のブルーライトカットフィルム。
【請求項１１】
請求項１〜１０の何れか一項に記載のブルーライトカットフィルムを含む光学フィルタ。
【請求項１２】
請求項１１に記載の光学フィルタを含むディスプレイ装置。
【請求項１３】
液晶ディスプレイ装置または有機電界発光ディスプレイ装置である、請求項１２に記載のディスプレイ装置。
【発明の詳細な説明】
【技術分野】
【０００１】
本明細書は、ブルーライトカットフィルム、それを含む光学フィルタ、およびディスプレイ装置に関する。
【０００２】
本出願は、２０１８年１０月３１日付で韓国特許庁に提出された韓国特許出願第１０‐２０１８‐０１３１９１６号に基づく優先権の利益を主張し、該当韓国特許出願の文献に開示されたすべての内容は、本明細書の一部として組み込まれる。
【背景技術】
【０００３】
近年、ディスプレイおよび照明装置において、ブルーライトカット機能の重要性に対する認識が増大している。スマートウォッチ、タブレットＰＣ、スマートグラスなどのディスプレイ装置は、外部での使用が増加する傾向にあるため、ＵＶカット材料とともにその重要性が大きくなっている。
【０００４】
ブルーライトは、可視光線の中で、波長が３８０ｎｍ〜４９５ｎｍの範囲内にある青色光であり、ヒトの目で見られる可視光線の中でも、最も波長が短く、紫外線に近い強いエネルギーを持っている。したがって、長期間にわたって持続的に暴露されると、ディスプレイおよび照明などに用いられる材料の性能が低下し、ディスプレイもしくは照明素子の製品寿命が短縮される。特に、ＯＬＥＤディスプレイもしくはＯＬＥＤ照明素子に用いられる発光物質は、ブルーライトに対する安定性が低いと知られているため、ブルーライトカット機能が非常に重要である。
【０００５】
また、明るい空間でディスプレイを用いる際に、光の反射によって画面の鮮明度が低下するため、反射防止機能が必要である。特に、ディスプレイにおける原色に近い表現能力を得るために、色再現力（Ｃｏｌｏｒ  Ｇａｍｕｔ）の向上も求められている。照明素子では、高い演色性の実現が必要である。
【０００６】
かかるブルーライトカット、反射防止、および色再現力の向上を何れも実現するために、それぞれの機能を有する材料を組み合わせまたは多層フィルム化して用いている。しかし、これにより、製品の厚さが厚くなり、コストが上昇するという問題があるため、素子の構造を単純化するための研究が必要である。
【発明の概要】
【発明が解決しようとする課題】
【０００７】
本明細書は、ブルーライトカットフィルム、それを含む光学フィルタ、およびディスプレイ装置を提供する。
【課題を解決するための手段】
【０００８】
本明細書の一実施態様は、下記化学式１のジアザポルフィリン系化合物を含み、３８０ｎｍ〜４５０ｎｍの範囲内で吸収を有し、５６０ｎｍ〜６００ｎｍの範囲内で主吸収ピークを有し、前記主吸収ピークの半値幅が３０ｎｍ以下である、ブルーライトカットフィルムを提供する。
［化学式１］
【化１】
2021510844.tif 000003
【０００９】
前記化学式１中、
Ｒ１〜Ｒ１４は、互いに同一でも異なっていてもよく、それぞれ独立して、水素；ハロゲン基；ニトロ基；シアノ基；アミノ基；カルボキシル基；ヒドロキシル基；置換されているかまたは置換されていないアリール基；置換されているかまたは置換されていないヘテロアリール基；置換されているかまたは置換されていないアルキル基；または置換されているかまたは置換されていないアルコキシ基であり、
Ｍは、Ｃｕ；Ｎｉ；Ｐｄ；Ｍｎ；ＶＯ；またはＰｂである。
【００１０】
本明細書の他の一実施態様は、上述のブルーライトカットフィルムを含む光学フィルタを提供する。
【００１１】
本明細書の他の一実施態様は、上述の光学フィルタを含むディスプレイ装置を提供する。
【発明の効果】
【００１２】
本明細書の一実施態様に系るディスプレイ装置は、ブルーライトを遮断するとともに、色再現率を向上させ、外光反射度を低下させる効果がある。
【図面の簡単な説明】
【００１３】
【図１】本明細書の一実施態様に係るディスプレイの構造を例示した図である。
【図２】本明細書の一実施態様に係る偏光板を含まないディスプレイの構造を例示した図である。
【図３】本明細書の実施例１の吸収スペクトルである。
【図４】本明細書の実施例２の吸収スペクトルである。
【図５】本明細書の実施例３の吸収スペクトルである。
【図６】本明細書の比較例１の吸収スペクトルである。
【図７】本明細書の比較例２の吸収スペクトルである。
【図８】本明細書の比較例３の吸収スペクトルである。
【図９】本明細書の比較例４の吸収スペクトルである。
【発明を実施するための形態】
【００１４】
以下、本明細書について詳細に説明する。
【００１５】
本明細書において、ある部分がある構成要素を「含む」とする時に、これは、特に反対の記載がない限り、他の構成要素を除くのではなく、他の構成要素をさらに含み得ることを意味する。
【００１６】
本明細書において「主吸収ピーク」は、色再現率および外光反射率の改善において直接的な役割をするものであって、５００ｎｍ以上の可視光領域で最も強度が高いピーク（最も高い吸収度）を意味する。
【００１７】
本明細書において、「半値幅」は、吸収スペクトルにおいてピークの幅を表し、ピーク最大値の半分になる値でのピークの幅を意味する。
【００１８】
本明細書の一実施態様は、ブルーライトカットフィルムであって、ジアザポルフィリン系化合物を含み、３８０ｎｍ〜４５０ｎｍの範囲内で吸収を有し、５６０ｎｍ〜６００ｎｍの範囲内で主吸収ピークを有し、前記主吸収ピークの半値幅が３０ｎｍ以下であることを特徴とする。
【００１９】
前記３８０ｎｍ〜４５０ｎｍの範囲内で吸収を有するとは、３８０ｎｍ〜４５０ｎｍの範囲内の全ての領域または一部の領域で吸収を有することを意味する。
【００２０】
本明細書に系るブルーライトカットフィルムは、３８０ｎｍ〜４５０ｎｍの範囲内で最大吸収を有するピークの吸光係数（α）が１０５ｃｍ−１以上の値を有するべきであり、３８０ｎｍ〜４５０ｎｍの範囲内の全ての波長で、吸光係数（α）が１０３ｃｍ−１以上の値を有することが好ましい。３８０ｎｍ〜４５０ｎｍの範囲での吸光係数（α）に上限はないが、例えば、１０８ｃｍ−１以下であってもよい。
【００２１】
本明細書において、吸光係数（α）は吸収スペクトルの測定により分析可能であり、この際、吸収スペクトルのＹ軸が吸光度（Ａ）を表す。したがって、下記の式により吸光係数（α）を計算することができる。
【数１】
2021510844.tif 000004
【数２】
2021510844.tif 000005
（Ａ：吸光度、α：吸光係数、ｂ：長さ（または厚さ）、ｃ：染料の濃度、Ｔ：透過度）
【００２２】
現在使用されている大部分のカラーフィルタは、ブルーライトカット機能を有しておらず、約４２０ｎｍ以下の領域でも吸収が高くないことが一般的である。これに対し、本発明のジアザポルフィリン系化合物を含むブルーライトカットフィルムは、カラーフィルタのみを使用した際には実現することが困難であった高い色再現率を実現するとともに、パネルの低い反射率、ブルーライトカット機能を同時に実現することができる。換言すれば、１つの物質、本発明のジアザポルフィリン系化合物のみを用いて多機能の実現が可能である。
【００２３】
本明細書の一実施態様において、前記ジアザポルフィリン系化合物は、下記化学式１で表される。
［化学式１］
【化２】
2021510844.tif 000006
【００２４】
前記化学式１中、Ｒ１〜Ｒ１４は、互いに同一でも異なっていてもよく、それぞれ独立して、水素；ハロゲン基；ニトロ基；シアノ基；アミノ基；カルボキシル基；ヒドロキシル基；置換されているかまたは置換されていないアリール基；置換されているかまたは置換されていないヘテロアリール基；置換されているかまたは置換されていないアルキル基；または置換されているかまたは置換されていないアルコキシ基であり、
Ｍは、Ｃｕ；Ｎｉ；Ｐｄ；Ｍｎ；ＶＯ；またはＰｂである。
【００２５】
本発明に係るジアザポルフィリン系化合物は、ｍｅｓｏ−Ｃ位にフェニル基が置換された構造を有することで、ジアザポルフィリン系化合物の耐光安定性を改善させる効果がある。
【００２６】
本明細書の一実施態様において、前記化学式１は、下記化学式１−１で表されてもよい。
［化学式１−１］
【化３】
2021510844.tif 000007
【００２７】
前記化学式１−１中、各置換基の定義は、前記化学式１における定義のとおりである。
【００２８】
前記化学式１−１の化合物のように、ジアザポルフィリン構造のｍｅｓｏ−Ｃ位にメシチル（ｍｅｓｉｔｙｌ）基を必須に有することとなり、ジアザポルフィリン構造の光安定性を向上させることができる。
【００２９】
本明細書の一実施態様に系るジアザポルフィリン系化合物は金属錯化合物であって、前記Ｍと錯化合物を成した時に蛍光発現が観察されない。一般に、蛍光は一重項遷移により起こるが、金属錯化合物の場合、重原子効果により、一重項から三重項へ項間交差が起こる。この際、三重項から一重項への遷移は、燐光または非発光消滅で現れる。前記ジアザポルフィリン系化合物の金属錯化合物は、非発光消滅で現れることとなり、蛍光が消光される。これに対し、従来の有機物のみからなるブルーライトカット機能の材料は、殆どの場合、蛍光発現特性を有しており、蛍光は、偏光板の使用時に偏光度を低下させる恐れがあり、偏光板を適用しないとしても、ディスプレイの色純度を低下させる恐れがある。
【００３０】
ジアザポルフィリン系化合物の代わりにテトラアザポルフィリン系化合物を用いる場合、３８０ｎｍ以上の領域で吸収が殆どなく、ｍｅｓｏ−Ｎが全く含まれていないポルフィリン系化合物は、ブルー吸収領域でシャープ（ｓｈａｒｐ）な吸収を有するため、一部のブルー領域またはＵＶＡ波長領域では吸収を有することができない欠点がある。
【００３１】
本明細書の一実施態様に系るブルーライトカットフィルムは、３８０ｎｍ〜４５０ｎｍの範囲内で、吸収により外部光からブルーライトを遮断することができ、５６０ｎｍ〜６００ｎｍの範囲内で主吸収ピークを有することにより、色再現率を向上させ、外部光に対する反射度を低減させる。
【００３２】
本明細書の一実施態様において、前記ブルーライトカットフィルムの主吸収ピークの半値幅は３０ｎｍ以下であり、好ましくは２５ｎｍ以下であり、より好ましくは２０ｎｍ以下である。主吸収ピークの半値幅は小さいほど好ましく、例えば、５ｎｍ以上である。
【００３３】
本明細書の一実施態様において、前記主吸収ピークおよび半値幅は、ＵＶ−ＶＩＳ  Ｓｐｅｃｔｒｏｍｅｔｅｒ（島津製作所、ＵＶ−３６００  Ｐｌｕｓ）を用いて測定可能である。
【００３４】
本明細書の一実施態様において、前記ジアザポルフィリン系化合物は、３８０ｎｍ〜４５０ｎｍの範囲内で吸収を有し、５６０ｎｍ〜６００ｎｍの範囲内で主吸収ピークを有し、前記主吸収ピークの半値幅は２５ｎｍ以下である。
【００３５】
本明細書の一実施態様において、前記ジアザポルフィリン系化合物の主吸収ピークの半値幅は２５ｎｍ以下であり、好ましくは２２ｎｍ以下であり、より好ましくは２０ｎｍ以下である。主吸収ピークの半値幅は小さいほど好ましく、例えば、５ｎｍ以上である。
【００３６】
本明細書の一実施態様において、前記ジアザポルフィリン系化合物は、３８０ｎｍ〜４５０ｎｍの範囲内の光吸収によりブルーライトカット機能を有しており、５６０ｎｍ〜６００ｎｍの範囲内で主吸収ピークを有することで、色再現率を向上させ、外部光に対する反射度を低減させる役割をする。また、金属錯化合物の構造により、高い耐熱および耐光信頼性を提供する。
【００３７】
本明細書において、置換基の例示は以下で説明するが、これに限定されるものではない。
【００３８】
前記「置換」という用語は、化合物の炭素原子に結合された水素原子が、他の置換基に変わることを意味し、置換される位置は、水素原子が置換される位置、すなわち、置換基が置換可能な位置であれば限定されず、２つ以上置換される場合、２つ以上の置換基は互いに同一でも異なっていてもよい。
【００３９】
本明細書において、「置換されているかまたは置換されていない」という用語は、重水素；ハロゲン基；アリール基；アルキル基；およびアルコキシ基からなる群から選択される１つまたは２つ以上の置換基で置換されているか、前記例示された置換基のうち２つ以上の置換基が連結された置換基で置換されているか、または如何なる置換基も有しないことを意味する。
【００４０】
前記置換基の例示は以下で説明するが、これに限定されるものではない。
【００４１】
本明細書において、ハロゲン基の例としては、フッ素、塩素、臭素、またはヨウ素が挙げられる。
【００４２】
本明細書において、アリール基は特に限定されないが、炭素数６〜６０であることが好ましく、単環式アリール基または多環式アリール基であってもよい。一実施態様によると、前記アリール基の炭素数は６〜３０である。
【００４３】
本明細書において、ヘテロアリール基は、ヘテロ原子としてＳ、Ｏ、Ｓｅ、Ｎ、またはＳｉを含み、炭素数２〜６０の単環または多環を含み、他の置換基でさらに置換されていてもよい。一実施態様によると、ヘテロアリール基の炭素数は２〜６０である。
【００４４】
本明細書において、アルキル基は、直鎖状または分岐状であってもよく、炭素数は特に限定されないが、１〜６０であることが好ましい。一実施態様によると、前記アルキル基の炭素数は１〜３０である。
【００４５】
本明細書において、アルコキシ基は、直鎖状、分岐状、または環状であってもよい。アルコキシ基の炭素数は特に限定されないが、炭素数１〜２０であることが好ましい。
【００４６】
本明細書の一実施態様において、Ｒ１〜Ｒ４は同一であり、水素；炭素数１〜１０のアルキル基；炭素数１〜１０のアルコキシ基；および炭素数６〜２０のアリール基からなる群から選択される何れか１つである。
【００４７】
本明細書の一実施態様において、Ｒ１〜Ｒ４は同一であり、水素；ハロゲン基；メチル基；エチル基；メトキシ；およびフェニル基からなる群から選択される何れか１つである。
【００４８】
本明細書の一実施態様によると、Ｒ６；Ｒ８；Ｒ１１；およびＲ１３は水素である。
【００４９】
本明細書の一実施態様によると、Ｒ５；Ｒ７；Ｒ９；Ｒ１０；Ｒ１２；およびＲ１４は、それぞれ炭素数１〜１０のアルキル基である。
【００５０】
本明細書の他の一実施態様によると、Ｒ５；Ｒ７；Ｒ９；Ｒ１０；Ｒ１２；およびＲ１４はメチル基である。
【００５１】
本明細書の一実施態様において、ＭはＣｕまたはＮｉである。
【００５２】
本明細書の一実施態様において、前記ブルーライトカットフィルムは、互いに異なる前記化学式１のジアザポルフィリン系化合物を２種以上含んでもよい。２種以上のジアザポルフィリン系化合物を組み合わせて用いる場合、ブルーライトカット領域（３８０ｎｍ〜４５０ｎｍ）および色再現率改善領域（５６０ｎｍ〜６００ｎｍ）を最適化させることができる。ブルーライトカット領域および色再現率改善領域が異なるジアザポルフィリン化合物を組み合わせることで、ディスプレイで用いられたブルー発現波長を考慮し、ディスプレイの輝度低下を最小化させるとともに、ブルーライトカット機能を効果的に果たすことができる。
【００５３】
例えば、前記化学式１で表されるジアザポルフィリン系化合物において、Ｒ１〜Ｒ４が水素で置換されたジアザポルフィリン系化合物を１群、ハロゲン基で置換されたジアザポルフィリン系化合物を２群に分類し、２種のジアザポルフィリン系化合物を組み合わせることで、色再現率の向上を誘導することができる。この際、２種のジアザポルフィリン系化合物の組み合わせの割合は７：３〜３：７であってもよく、具体的に６：４〜４：６であってもよい。
【００５４】
本明細書の一実施態様において、前記ブルーライトカットフィルムは、テトラアザポルフィリン、シアニン、およびスクアレン系の染料からなる群から選択される少なくとも１つの染料をさらに含む。上述の染料は、５６０ｎｍ〜６００ｎｍの範囲内で主吸収ピークを有する染料であって、前記ブルーライトカットフィルムにさらに備えられる場合、色再現率の向上を極大化することができる。
【００５５】
前記テトラアザポルフィリン、シアニン、およびスクアレン系の染料からなる群から選択される少なくとも１つの染料の含量は、前記ジアザポルフィリン系化合物１００重量部に対して０．００５重量部〜４重量部であってもよい。
【００５６】
本明細書の一実施態様において、前記ブルーライトカットフィルムは、ベンゾトリアゾール、トリス−レゾルシノール−トリアジン、ヒドロキシ−ベンゾトリアゾール、およびヒドロキシフェニル−ベンゾトリアゾール系の染料からなる群から選択される少なくとも１つの染料をさらに含んでもよい。上述の染料は、３８０ｎｍ〜４５０ｎｍの範囲内で主吸収ピークを有する染料であって、前記ブルーライトカットフィルムにさらに備えられる場合、ブルーライトカット機能を増進させる。
【００５７】
前記ベンゾトリアゾール、トリス−レゾルシノール−トリアジン、ヒドロキシ−ベンゾトリアゾール、およびヒドロキシフェニル−ベンゾトリアゾール系の染料からなる群から選択される少なくとも１つの染料の含量は、前記ジアザポルフィリン系化合物１００重量部に対して０．００１重量部〜４重量部であってもよい。
【００５８】
本明細書の一実施態様において、前記ブルーライトカットフィルムは粘着剤をさらに含んでもよい。粘着剤を含むブルーライトカットフィルムの厚さは１５μｍ〜２５μｍであり、好ましくは１７μｍ〜２２μｍであってもよい。厚さが上記の範囲である場合、粘着性に影響を与えることなくブルーライトカット機能を果たすことができる。前記粘着剤の種類は制限されず、例えば、アクリル系粘着剤が挙げられる。
【００５９】
本明細書の一実施態様において、前記ブルーライトカットフィルムは、高分子樹脂をさらに含んでもよい。前記高分子樹脂は、熱可塑性高分子または熱硬化性高分子であることが好ましい。具体的に、前記樹脂の材料としては、ポリメチルメタクリレート（ＰＭＭＡ）などのようなポリ（メタ）アクリル系樹脂、ポリカーボネート（ＰＣ）系樹脂、ポリスチレン（ＰＳ）系樹脂、ポリアリーレン（ＰＡＲ）系樹脂、ポリウレタン（ＴＰＵ）系樹脂、スチレン−アクリロニトリル（ＳＡＮ）系樹脂、ポリシロキサン（Ｐｏｌｙｓｉｌｏｘａｎｅ）系樹脂、ポリビニリデンフルオライド（ＰＶＤＦ）系樹脂、および改質されたポリビニリデンフルオライド（ｍｏｄｉｆｉｅｄ−ＰＶＤＦ）系樹脂などが用いられてもよい。前記高分子樹脂を含むブルーライトカットフィルムの厚さは１μｍ〜５０μｍであり、より具体的には３μｍ〜５０μｍ、好ましくは５μｍ〜４５μｍである。
【００６０】
本明細書の一実施態様において、前記ブルーライトカットフィルムは、イソシアネート系架橋剤、シラン系カップリング剤のうち１種以上をさらに含む。
【００６１】
本明細書の一実施態様において、光学フィルタは前記ブルーライトカットフィルムを含む。前記光学フィルタは、上述のブルーライトカットフィルムを含むことを除き、当技術分野において公知の光学フィルタの構成を有することができる。例えば、前記光学フィルタは、カラーフィルタ、偏光板、および保護フィルムを含んでもよい。
【００６２】
本明細書の一実施態様において、ディスプレイ装置は前記光学フィルタを含む。
【００６３】
図１は、本明細書の一実施態様に系るディスプレイ１００の構造を例示した図である。具体的に、図１には、光源１０、カラーフィルタ２０、ブルーライトカットフィルム３０、偏光板４０、および保護フィルム５０を含むディスプレイの構造を例示している。
【００６４】
本明細書の一実施態様において、ディスプレイ装置は偏光板を含まなくてもよい。
【００６５】
図２は、本明細書の一実施態様に系る偏光板を含まないディスプレイ１１０の構造を例示した図である。
【００６６】
本明細書の一実施態様において、前記ディスプレイ装置は、液晶ディスプレイ装置または有機電界発光ディスプレイ装置である。
【００６７】
本明細書の一実施態様において、前記ディスプレイ装置は、例えば、ＴＶ、コンピュータのモニタ、ノート型パソコン、携帯電話などに含まれてもよい。
【実施例】
【００６８】
以下、本明細書を具体的に説明するために実施例を挙げて詳細に説明する。しかし、本明細書に系る実施例は様々な他の形態に変形可能であり、本出願の範囲が以下で詳述する実施例に限定されると解釈されない。本出願の実施例は、当業界において平均的な知識を有する者に、本明細書をより完全に説明するために提供されるものである。
【００６９】
実施例１．
アクリル系粘着剤としてブチルアクリレート（ＢＡ）／ヒドロキシエチルメタアクリレート（ＨＥＭＡ）共重合体溶液１００重量部（固形分１５．３重量部）、下記化合物１  ０．０５重量部、イソシアネート系架橋剤（Ｔ−３９）０．０５重量部、およびシラン系カップリング剤としてＴ−７８９Ｊ  ０．０７重量部をメチルエチルケトン（ＭＥＫ）４５重量部に添加して混合した後、コーティング液を製造した。これを基材フィルム（ＰＥＴ）に２０μｍの厚さでコーティングし、ブルーライトカットフィルムを製造した。
［化合物１］
【化４】
2021510844.tif 000008
【００７０】
実施例２．
前記実施例１において、化合物１の代わりに下記化合物２を使用したことを除き、実施例１と同様にブルーライトカットフィルムを製造した。
［化合物２］
【化５】
2021510844.tif 000009
【００７１】
実施例３．
前記実施例１において、化合物１の代わりに下記化合物３を使用したことを除き、実施例１と同様にブルーライトカットフィルムを製造した。
［化合物３］
【化６】
2021510844.tif 000010
【００７２】
比較例１．
前記実施例１において、化合物１の代わりに下記化合物４を使用したことを除き、実施例１と同様にブルーライトカットフィルムを製造した。
［化合物４］
【化７】
2021510844.tif 000011
【００７３】
比較例２．
前記実施例１において、化合物１の代わりに下記化合物５を使用したことを除き、実施例１と同様にブルーライトカットフィルムを製造した。
［化合物５］
【化８】
2021510844.tif 000012
【００７４】
比較例３．
前記実施例１において、化合物１の代わりに下記化合物６を使用したことを除き、実施例１と同様にブルーライトカットフィルムを製造した。
［化合物６］
【化９】
2021510844.tif 000013
【００７５】
比較例４．
前記実施例１において、化合物１の代わりに下記化合物７を使用したことを除き、実施例１と同様にブルーライトカットフィルムを製造した。
［化合物７］
【化１０】
2021510844.tif 000014
【００７６】
前記化合物１〜３は、Ｃｈｅｍ．Ｅｕｒ．Ｊ．２０１２，１８，６２０８−６２１６およびＣｈｅｍ．Ｒｅｖ．２０１７，３１３８−３１９１の文献に記載の合成方法を参考して合成し、前記化合物４は、Ｄｙｅｓ  ａｎｄ  Ｐｉｇｍｅｎｔｓ  ２００７，７３，２４５−２５０の文献に記載の方法により合成し、前記化合物５は、ＵＳ２０１０／０２９８５７３Ａ１を参照して合成した。また、前記化合物６は、Ｊ．Ｐｈｙｓ．Ｃｈｅｍ．１９９７，７１，７４７８に記載の方法により合成し、前記化合物７は、Ｐｈｙｓ．Ｃｈｅｍ．Ｃｈｅｍ．Ｐｈｙｓ．，２０１４，１６，１１２０９の文献に記載の方法により合成した。
【００７７】
実験例１．吸収スペクトルの測定
前記実施例および比較例で製造されたブルーライトカットフィルムの吸収スペクトルの測定結果を添付の図３〜９に示し、主吸収ピーク、半値幅、および蛍光発現の有／無を下記表１に示した。
【００７８】
前記吸収スペクトルは、ＵＶ−ＶＩＳ  Ｓｐｅｃｔｒｏｍｅｔｅｒ（島津製作所、ＵＶ−３６００  Ｐｌｕｓ）を用いて測定し、蛍光発現の有／無およびスペクトル最大発光波長はＣＭＤ２６００Ｄ測定装備を用いて測定した。
【００７９】
【表１】
2021510844.tif 000015
【００８０】
前記表１中、λｍａｘは５００ｎｍ以上の可視光領域で最大吸収を示す波長であり、ＦＷＨＭは吸収スペクトルの５００ｎｍ以上の主吸収ピークでの半値幅であり、Ｆｌｕｏｒｅｓｃｅｎｔ  Ｗａｖｅｌｅｎｇｔｈは発現された蛍光の最大発光波長である。
【００８１】
実験例２．光特性分析
前記実施例および比較例で製造されたブルーライトカットフィルムの光特性分析のために、有機電界発光ディスプレイパネルに付着してその特性を比較した。
【００８２】
前記測定に用いられたパネルとしては、有機電界発光素子が含まれた発光部および色フィルタ（Ｒ、Ｇ、Ｂのそれぞれのｘ、ｙ色が（０．６７８，０．３１９）、（０．２７９，０．５８７）、（０．１３８，０．０８３））を含む有機電界発光ディスプレイパネルに、前記実施例および比較例で製造されたブルーライトカットフィルムを付着して白色発光特性を測定した。測定された色座標に基づいて、ＣＩＥ  １９７６  Ｃｏｌｏｒ  Ｃｈｒｏｍａｔｉｃｉｔｙ  ＣｏｏｒｄｉｎａｔｅｓのＤＣＩ領域で色再現率を計算した。色座標はＳＲ−ＵＬ２を用いて測定し、光反射率はＯｃｅａｎ  Ｏｐｔｉｃｓ社のＳｐｅｃｔｒｏｍｅｔｅｒ（ＨＲ４００）を用いて測定した。
【００８３】
【表２】
2021510844.tif 000016
【００８４】
実験例３．光安定性の分析
前記実施例と比較例で製造されたブルーライトカットフィルムを偏光板に付着し、Ｈｇランプ（４００Ｗ）を用いて５００時間露出させた後、染料の吸収変化を観察（実験例３−１）した。また、偏光板を付着していないフィルムを、Ｈｇランプ（４００Ｗ）を用いて４８時間露出させた後、染料の吸収変化を観察（実験例３−２）した。
【００８５】
【表３】
2021510844.tif 000017
【００８６】
前記表１〜３から、実施例１〜３は、蛍光が発現されておらず、３８０ｎｍ−４５０ｎｍの領域での光吸収によりブルーライトカット機能を有し、５００ｎｍ−６３０ｎｍの領域での半値幅が３０ｎｍ以下である光吸収と色再現率の測定により色再現率が改善され、外部光に対する反射度が低減していることを確認することができる。また、光による染料の吸収変化が殆どないため、光安定性に優れることが分かる。
【００８７】
これに対し、比較例１は、テトラアザポルフィリン系化合物を使用したものであって、蛍光発現の問題がなく、光に対して安定するが、５００ｎｍ−６３０ｎｍの領域でのみ光吸収を有するため、ブルーライトカット機能がないことが分かる。比較例２は、３８０−４５０ｎｍの領域でのみ光吸収を有するためブルーライトカット機能は有するが、色再現率および外光反射率の改善効果がなく、光安定性が低く、蛍光発現の問題があることを確認した。蛍光発現の問題は、偏光板の使用時に偏光度を低下させる恐れがあり、偏光板を適用しないとしても、ディスプレイの色純度を低下させる恐れがある。比較例３は、ジアザポルフィリン構造において、ｍｅｓｏ−Ｃ位にメシチル基がない構造であって、蛍光発現がなく、３８０−４４０ｎｍの領域の吸収を有するためブルーライトカット機能を有し、５００−６３０ｎｍの領域の吸収を有するため色再現率の向上に寄与することができるが、ＵＶ光による光安定性が低下し、効果的なブルーライトカット機能を有するフィルムとして適用しにくい。このことから、ｍｅｓｏ−Ｃ位にメシチルを導入する場合、ジアザポルフィリン構造の光安定性の向上に寄与することが分かる。比較例４は、ｍｅｓｏ−Ｎを含まないポルフィリン化合物であって、この場合、可視光領域のうち５００−６００ｎｍの領域の吸光度が著しく減少するため、色再現率の向上に寄与することができず、３９０ｎｍ以下の領域で吸収が観察されないため、ＵＶＡ波長の光を効果的に遮断しにくいことが分かる。
【符号の説明】
【００８８】
１０  光源
２０  カラーフィルタ
３０  ブルーライトカットフィルム
４０  偏光板
５０  保護フィルム
１００  ディスプレイ
１１０  偏光板を含まないディスプレイ
【図１】
2021510844.tif 000020
【図２】
2021510844.tif 000021
【図３】
2021510844.tif 000022
【図４】
2021510844.tif 000023
【図５】
2021510844.tif 000024
【図６】
2021510844.tif 000025
【図７】
2021510844.tif 000026
【図８】
2021510844.tif 000027
【図９】
2021510844.tif 000028
【国際調査報告】
2021510844.tif 000029
2021510844.tif 000030
2021510844.tif 000031
2021510844.tif 000032